КРИСТАЛЛИЧЕСКАЯ ФОРМА ТЕТРАНАТРИЯ НИТРИЛОТРИСМЕТИЛЕНФОСФОНАТОЦИНКАТА И СПОСОБ ЕЕ ПОЛУЧЕНИЯ
CRYSTALLINE FORM OF TETRASODIUM NITRILOTRISMETHYLENE PHOSPHONATE ZINCATE AND METHOD FOR PRODUCTION THEREOF

2
3
2
3
Изобретение относится к ингибиторам коррозии металлического материала, а также образования накипи, а более конкретно - к ингибиторам коррозии стали с кислородной деполяризацией и образования накипи на основе комплексов нитрилотрисметиленфосфоновой кислоты N(СНРОН) с цинком. Изобретение может найти применение во многих отраслях народного хозяйства, в частности, для защиты стальных частей технологического оборудования в нефтегазовой, химической, пищевой промышленности; котлов, котельно-вспомогательного оборудования, теплообменников, трубопроводов и другого оборудования в энергетике и коммунальном хозяйстве; для защиты от коррозии различных систем водоснабжения, градирен, брызгальных бассейнов и прочего, тому подобного.
Уровень техники
Ингибиторы на основе комплексов органофосфоновых кислот с d-металлами, преимущественно цинком, получили достаточно широкое распространение. Однако выпускаются они промышленностью либо в виде водных растворов, либо в виде аморфных твердых частиц. Перевозка водных растворов экономически невыгодна, так как на единицу массы основного вещества приходится перевозить двух- трехкратное количество воды. Аморфные же товарные формы недостаточно технологичны в применении: они медленно растворяются в воде (приходится применять горячую воду), а кроме того, требуется постоянное перемешивание. Без перемешивания аморфные порошки ингибиторов в воде цементируются в твердый, практически нерастворимый осадок. Причина этого в том, что органофосфоновые кислоты, как и другие кислородные соединения фосфора, проявляют склонность к образованию пространственных полимерных структур, чаще всего нерегулярных. Некоторые такие полимерные структуры удается выделить в виде кристаллических форм, но вышеуказанные недостатки при этом сохраняются.
-
-
3
2
2
2
6
2
3
2
Так, известен ингибитор коррозии углеродистой стали - цинк-гексаметилендиаминтетракисметиленфосфонат [1]. Он имеет полимерную структуру, причем кислотные остатки гексаметилендиаминтетракис-метиленфосфоновой кислоты (HOPCH)N(CH)N(CHPOH) связывают друг с другом ионы цинка, каждый из которых окружен шестью атомами кислорода в вершинах искаженного октаэдра [1, с.4469, аннотация, с.4470, фиг.1].
2
3
3
2
3
x
2
3
3
+
-
Известен ингибитор коррозии - цинковый комплекс нитрилотрисметиленфосфоновой кислоты [2]. Этот ингибитор также имеет полимерную структуру {Zn[HN(СНРОН)(HO)]} [2, с.255, левый столбец, абз.2], в которой кислотные остатки нитрилотрисметиленфосфоновой кислоты НN(CHPOH) связывают друг с другом ионы цинка, каждый из которых окружен шестью атомами кислорода в вершинах искаженного октаэдра [2, с.255, фиг.1], причем три из этих атомов кислорода принадлежат двум различным кислотным остаткам нитрилотрисметиленфосфоновой кислоты, а три - молекулам воды.
3
Наиболее близким к заявляемому техническому решению является состав для антикоррозионной обработки поверхности черных металлов [3]. Компонентами состава являются, мас.%, нитрилотрисметиленфосфоновая кислота 18…22; окись цинка 3,2…4,0; едкий натр 5,5…6,5; вода - остальное. Состав готовят смешением компонентов, например добавлением к водному раствору едкого натра суспензии окиси цинка и раствора НТФ. Полученный раствор имеет рН 7,0…7,5 и плотность 1,2…1,25 г/см. Описанный ингибитор получил весьма широкое распространение; он выпускается ООО «Экоэнерго» (г.Ростов-на-Дону) под торговыми марками Эктоскейл-450-1 (описанный водный раствор по техническим условиям ТУ 2439-004-24210860-05) и Эктоскейл-450-2 (аморфный порошок по техническим условиям ТУ 2439-006-24210860-2007, полученный из водного раствора).
Описанному ингибитору присущи отдельные недостатки. Из-за отклонения соотношения ингредиентов (нитрилотрисметиленфосфоновой кислоты и оксида цинка) от стехиометрического, из-за неоднородности состава и строения описанного ингибитора его невозможно выделить в кристаллической форме - он представляет собой аморфный порошок, сильно пылящий при обработке и хранении. Строение описанного ингибитора идентично вышеописанным. Он склонен к образованию полимерных структур, вследствие чего его растворение в воде затруднено: для приготовления водного раствора требуется горячая вода и интенсивное перемешивание. При недостаточно интенсивном перемешивании порошок образует сгустки, постепенно цементирующиеся и превращающиеся в практически нерастворимые агломераты.
Раскрытие изобретения
Целью заявляемого изобретения является расширение арсенала ингибиторов коррозии и образования накипи и повышение удобства в обращении с товарным продуктом.
Техническим результатом, который достигается заявляемым изобретением, является получение кристаллической формы ингибитора коррозии стали с кислородной деполяризацией и образования накипи - тетранатрия нитрилотрисметиленфосфонатоцинката, которая выделяется в форме кристаллогидрата, устойчива при хранении, не слеживается, не пылит и легко растворяется в воде.
<mrow><mi>P</mi><mover accent="true"><mn>1</mn><mo>¯</mo></mover></mrow>
Технический результат достигается тем, что кристаллическая форма тетранатрия нитрилотрисметиленфосфонатоцинката представляет собой тридекагидрат, относится к триклинной сингонии, имеет пространственную группу симметрии
и размеры ячейки кристаллической решетки а=1,12208±0,00002 нм, b=1,12666±0,00003 нм, с=1,23286±0,00003 нм, а углы между ребрами кристаллической решетки α=108,455±0,002°, β=97,168±0,002°, γ=117,103±0,002°.
Способ получения заявляемой кристаллической формы включает смешивание в водном растворе нитрилотрисметиленфосфоновой кислоты, оксида цинка и гидроксида натрия при следующем соотношении компонентов, мас.ч.: нитрилотрисметиленфосфоновая кислота - 24…26, оксид цинка - 13…14, гидроксид натрия - 27…30, перемешивание указанной смеси при нагревании, фильтрование и упаривание полученного фильтрата.
<mrow><mi>P</mi><mover accent="true"><mn>1</mn><mo>¯</mo></mover></mrow>
То, что заявляемая кристаллическая форма представляет собой тридекагидрат, относится к триклинной сингонии, имеет пространственную группу симметрии
и размеры ячейки кристаллической решетки а=1,12208±0,00002 нм, b=1,12666±0,00003 нм, с=1,23286±0,00003 нм, а углы между ребрами кристаллической решетки α=108,455±0,002°, β=97,168±0,002°, γ=117,103±0,002°, является новым по сравнению с прототипом.
То, что заявляемый способ характеризуется соотношением компонентов, мас.ч.: нитрилотрисметиленфосфоновая кислота - 24…26, оксид цинка - 13…14, гидроксид натрия - 27…29, а также включает фильтрование и упаривание полученного фильтрата, является новым по сравнению с прототипом.
Благодаря указанной кристаллической структуре заявляемая форма ингибитора устойчива при хранении, не пылит, не слеживается и легко растворяется в воде. Таким образом, новой совокупностью существенных признаков достигается заявляемый технический результат.
Благодаря тому, что заявляемый способ обеспечивает получение кристаллической формы продукта с новыми существенными признаками, и тем самым достигается заявляемый технический результат.
В частном случае осуществления заявляемой кристаллической формы она характеризуется межплоскостными расстояниями, определяемыми методом порошковой дифракции рентгеновских лучей при температуре 20±5°С, нм: 1,108…1,115; 0,946…0,949; 0,918…0,929; 0,908…0,910; 0,869…0,872; 0,769…0,781; 0,598…0,602; 0,590…0,594; 0,585…0,588; 0,562…0,567; 0,556...0,560; 0,553…0,557; 0,531…0,534; 0,521…0,525; 0,505…0,508; 0,500…0,504; 0,475…0,479; 0,457…0,461; 0,434…0,437; 0,4…0,433; 0,418…0,423; 0,392…0,394; 0,387…0,390; 0,381…0,383; 0,375…0,377; 0,369…0,371; 0,364…0,366; 0,348…0,351; 0,346…0,348; 0,331…0,333; 0,315…0,317; 0,310…0,312; 0,308…0,310; 0,305…0,308; 0,301…0,304; 0,299…0,302; 0,291…0,293; 0,285…0,287; 0,278…0,290; 0,276…0,278; 0,272…0,275; 0,270…0,272; 0,266…0,269; 0,265…0,268; 0,260…0,262; 0,259…0,261; 0,252…0,255; 0,243…0,245; 0,237…0,240; 0,236…0,238; 0,233…0,236; 0,232…0,234; 0,230…0,232.
В частном случае осуществления заявляемого способа при смешивании в водном растворе нитрилотрисметиленфосфоновой кислоты, оксида цинка и гидроксида натрия сначала в раствор нитрилотрисметиленфосфоновой кислоты вводят оксид цинка, а затем добавляют водный раствор гидроксида натрия.
В частном случае осуществления заявляемого способа при смешивании в водном растворе нитрилотрисметиленфосфоновой кислоты, оксида цинка и гидроксида натрия сначала в раствор гидроксида натрия вводят оксид цинка, а затем добавляют водный раствор нитрилотрисметиленфосфоновой кислоты.
В частном случае осуществления заявляемого способа после упаривания фильтрата в него вносят затравочные кристаллы заявляемой кристаллической формы тетранатрия нитрилотрисметиленфосфонатоцинката тридекагидрата.
Краткое описание чертежей
На фиг.1 приведена структура вещества по заявляемому изобретению, определенная методом рентгеноструктурного анализа. Для упрощения чертежа атомы водорода условно не показаны.
На фиг.2 приведена структура внутренней координационной сферы, включающей кислотный остаток нитрилотрисметиленфосфоновой кислоты и ион цинка. Атомы водорода не подписаны, они условно обозначены гладкими шариками. Для большей ясности показан также один из атомов кислорода, входящих в соседнюю молекулу ингибитора, он обозначен O4*.
На фиг.3 представлены кривые дифракции рентгеновских лучей на порошках полученного соединения и ингибитора «Эктоскейл-450-2», принятого за прототип, полученные на дифрактометре общего назначения ДРОН-6 в монохроматизированном FeKα-излучении (λ=0,193728 нм). По абсциссе отложен двойной угол отблеска. По оси ординат отложена интенсивность рентгеновского излучения.
Кривая 1 представляет теоретическую кривую дифракции рентгеновских лучей, рассчитанную по структуре, представленной на фиг.1 и в табл.2-4.
Кривая 2 представляет экспериментальную кривую дифракции рентгеновских лучей для полученного соединения.
Кривая 3 представляет экспериментальную кривую дифракции рентгеновских лучей для ингибитора «Эктоскейл-450-2», принятого за прототип.
-1
На фиг.4 представлен спектр комбинационного рассеяния света на кристалле полученного соединения, полученный на экспериментальном комплексе «Centaur U-HR» с лазерным возбуждением с длиной волны λ=473 нм. По абсциссе отложен сдвиг частоты стоксового излучения в см. По оси ординат отложена интенсивность стоксового излучения.
Осуществление изобретения
Возможность осуществления заявляемого изобретения подтверждается примером практического осуществления.
3
3
3
3
Пример 1 (прямой порядок смешивания). В круглодонную колбу емкостью 500 см вносят 150 см дистиллированной воды и 25,0 г нитрилотрисметиленфосфоновой кислоты (молекулярная масса 299 а.е.м.), дважды перекристаллизованной и высушенной при 105°С до постоянной массы. Смесь перемешивают мешалкой до полного растворения кислоты и нагревают на водяной бане до 75°С. Небольшими порциями при постоянном перемешивании вносят 13,7 г оксида цинка квалификации ч.д.а. (молекулярная масса 81,4 а.е.м.) до полного его растворения в кислоте. Затем, не прекращая нагревания и перемешивания, по каплям приливают раствор 28 г свежего гидроксида натрия квалификации х.ч. (молекулярная масса 40 а.е.м.) в 100 см дистиллированной воды. После этого раствор перемешивают в течение 60 мин при температуре 75°С. Полученный раствор фильтруют, фильтрат собирают в чашку для выпаривания и упаривают в 2…2,5 раза по объему на водяной бане при 70…80°С до сиропообразной консистенции. Чашку с раствором медленно охлаждают вместе с баней, а затем оставляют для испарения и кристаллизации при комнатной температуре. Выпавшие прозрачные кристаллы отделяют от маточного раствора, быстро промывают 50…60 см дистиллированной воды, охлажденной до 0°С, и высушивают при 30…40°С.
Выход 72,5 г (63,3% от теоретически возможного).
3
3
3
Пример 2 (обратный порядок смешивания). В круглодонную колбу емкостью 500 см вносят 150 см дистиллированной воды и 30 г свежего гидроксида натрия квалификации х.ч. (молекулярная масса 40 а.е.м.). Смесь перемешивают мешалкой до полного растворения кислоты и нагревают на водяной бане до 75°С. Небольшими порциями при постоянном перемешивании вносят 13,7 г оксида цинка квалификации ч.д.а. (молекулярная масса 81,4 а.е.м.) до полного его растворения в кислоте. Затем, не прекращая нагревания и перемешивания, по каплям приливают раствор 25,0 г нитрилотрисметиленфосфоновой кислоты (молекулярная масса 299 а.е.м.), дважды перекристаллизованной и высушенной при 105°С до постоянной массы, в 100 см дистиллированной воды. После этого раствор перемешивают в течение 60 мин при температуре 75°С. Полученный раствор фильтруют, фильтрат собирают в чашку для выпаривания и упаривают в 2…2,5 раза по объему на водяной бане при 70…80°С до сиропообразной консистенции. Чашку с раствором медленно охлаждают вместе с баней, а затем оставляют для испарения и кристаллизации при комнатной температуре. Выпавшие прозрачные кристаллы отделяют от маточного раствора, быстро промывают 50…60 см дистиллированной воды, охлажденной до 0°С, и высушивают при 30…40°С.
Выход 76,0 г (66,4% от теоретически возможного).
Полученный продукт в первом и втором примерах идентичен и представляет собой прозрачные монокристаллы, устойчив при хранении, не слеживается, не пылит, легко растворяется в воде, не растворяется в этаноле (винном спирте), диэтиловом эфире, диметилсульфоксиде.
Для проведения рентгеноструктурного исследования полученный при синтезе монокристалл был обкатан в шарик со средним радиусом 0,16 мм. Рентгеноструктурный эксперимент выполнялся на автоматическом четырехкружном дифрактометре «Oxford Diffraction Gemini S» с CCD-детектором SapphireIII при комнатной температуре. В эксперименте использовалось МоКα-излучение (режим работы трубки 50/40 КВ/мА, графитовый монохроматор). Параметры рентгеноструктурного эксперимента приведены в табл.1.
Сбор и обработка дифракционных данных, определение параметров элементарной ячейки и пространственной группы симметрии проводились в программе CrysAlisPro.
Учет поглощения выполнялся эмпирически методом multi-scan.
2
Первичный фрагмент структуры был найден прямыми методами в программном комплексе SHELX'97. Положения остальных атомов, в том числе и водородных, были найдены по разностному синтезу электронной плотности. Уточнение параметров модели кристалла осуществлялось полноматричным методом наименьших квадратов по |F| в программном комплексе SHELX'97 с использование программы WinGX.
Тепловые параметры неводородных атомов структуры уточнялись в анизотропном приближении. Параметры атомов водорода уточнялись совместно с параметрами остальных атомов, тепловые параметры атомов водорода уточнялись как изотропные. Ограничений на уточняемые параметры не налагалось.
Найденные координаты атомов и их тепловые параметры приведены в табл.2, анизотропные тепловые параметры неводородных атомов приведены в табл.3. Для краткости здесь применены условные обозначения экспериментальных погрешностей: например, 0,03079(8) обозначает 0,03079±0,00008.
На фиг.1 приведен фрагмент кристаллической структуры полученного вещества, построенный по данным таблиц 2 и 3. Обозначения атомов соответствуют приведенным в таблицах 2 и 3. Эллипсоиды соответствуют тепловым колебаниям центров атомов при комнатной температуре с вероятностью 50%. Для упрощения картины атомы водорода условно не показаны.
На фиг.2 приведена структура внутренней координационной сферы, включающей кислотный остаток нитрилотрисметиленфосфоновой кислоты и ион цинка. Эллипсоиды также показывают тепловые колебания центров атомов при комнатной температуре с вероятностью 50%. Атомы водорода условно обозначены гладкими шариками. Для пояснения расположения связей цинка в димерной структуре показан также один из атомов кислорода, входящих в соседнюю молекулу ингибитора, он обозначен O4*.
На фиг.3 представлены кривые дифракции рентгеновских лучей на порошках полученного соединения и ингибитора «Эктоскейл-450-2», принятого за прототип, полученные на дифрактометре общего назначения ДРОН-6 в монохроматизированном FeKα-излучении (λ=0,1937 нм). По абсциссе отложен двойной угол отблеска. По оси ординат отложена интенсивность рассеянного рентгеновского излучения.
Кривая 1 представляет теоретическую кривую дифракции рентгеновских лучей, рассчитанную по структуре, представленной на фиг.1 и в табл.2-4, на ЭВМ при помощи программы Mercury 3.0.
Кривая 2 представляет экспериментальную кривую дифракции рентгеновских лучей для полученного соединения. Для каждой кристаллической, то есть упорядоченной, атомной структуры характерно наличие плоскостей, закономерно усеянных атомами и расположенных в пространстве (ориентация их в пространстве в системе координат, привязанной к ребрам кристаллической решетки, дается кристаллографическими индексами h, k, I) параллельно друг другу на определенных, расстояниях одна от другой. Эти расстояния d называют межплоскостными расстояниями. Набор межплоскостных расстояний для плоскостей с разными кристаллографическими индексами h, k, I уникален для каждой кристаллической структуры. Каждая из плоскостей дает отблеск (рефлекс) рентгеновского излучения с длиной волны λ под характерным углом θ. Это угол называют углом отблеска. Угол отблеска 9 для каждой плоскости связан с межплоскостным расстоянием и длиной волны формулой Вульфа-Брэгга
2dsinθ=kλ,
где k - порядок дифракционного максимума (целое число).
Теоретические межплоскостные расстояния и кристаллографические индексы для соответствующих плоскостей заявляемой кристаллической формы тетранатрия нитрилотрисметиленфосфонатоцинката, вычисленные на ЭВМ при помощи программы Mercury 3.0, и экспериментальные межплоскостные расстояния полученного соединения, рассчитанные из кривой 2 по формуле Вульфа-Брэгга, приведены в табл.5.
Кривая 3 представляет экспериментальную кривую дифракции рентгеновских лучей для известного ингибитора «Эктоскейл-450-2», принятого за прототип. Отсутствие на этой кривой пиков (рефлексов) свидетельствует об отсутствии упорядоченной, то есть кристаллической, структуры данного вещества.
Можно сделать вывод, что вещество, принятое за прототип, имеет неупорядоченное, нерегулярное строение; в это же время полученное соединение имеет упорядоченную структуру, которая характеризуется строго определенным набором межплоскостных расстояний.
-1
На фиг.4 представлен спектр комбинационного рассеяния света на кристалле полученного соединения, полученный на экспериментальном комплексе «Centaur U-HR» с лазерным возбуждением с длиной волны λ=473 нм. По абсциссе отложен сдвиг частоты стоксового излучения ν в см. По оси ординат отложена интенсивность стоксового излучения. Максимумы интенсивности стоксового излучения при определенных значениях сдвига частоты соответствуют колебаниям атомов в молекулярной или кристаллической структуре вещества с соответствующей частотой ν. Сопоставление измеренных по спектру частот собственных колебаний полученного соединения со значениями, теоретически рассчитанными на ЭВМ при помощи программы HyperChem 8.0.7, приведено в табл.6. Хорошее соответствие частот свидетельствует о соответствии структуры полученного соединения заявляемой структуре.
Промышленная применимость
Предлагаемое техническое решение - кристаллическая форма тетранатрия нитрилотрисметиленфосфонатоцинката и способ ее получения - имеет ясное предназначение: для ингибирования (замедления) коррозии стали с кислородной деполяризацией и образования накипи. Это техническое решение может быть осуществлено специалистом на практике и при осуществлении обеспечивает реализацию заявленного назначения.
Возможность осуществления специалистом на практике следует из того, что для каждого признака, включенного в формулу изобретения на основании описания, известен материальный эквивалент. Сам тетранатрий нитрилотрисметиленфосфонатоцинкат известен из уровня техники как ингибитор коррозии и солеотложений. Возможность образования одинаковыми или близкими по составу веществами разнообразных кристаллических форм известна в кристаллографии под наименованием полиморфизма. Также в кристаллографии известно образование кристаллогидратов, включающих на каждую молекулу основного вещества то или иное количество молекул воды. Используемые для осуществления заявляемого изобретения классы симметрии кристаллических решеток - сингонии и пространственные группы симметрии - также известны из классических руководств по кристаллографии. Размеры ячейки кристаллической решетки (длины ее ребер) и углы между ее ребрами, а также межплоскостные расстояния, представляют собой обычные геометрические размеры объекта техники и могут быть измерены с высокой точностью методом дифракции рентгеновского излучения. Ингредиенты, необходимые для получения заявляемой кристаллической формы - нитрилотрисметиленфосфоновая кислота, оксид цинка и гидроксид натрия - хорошо известны в химической промышленности и выпускаются серийно. Все технологические операции, необходимые для осуществления способа - смешивание, нагревание, фильтрование, упаривание - известны в химической технологии и могут быть осуществлены в различном порядке известным путем с применением стандартного оборудования. Конкретные варианты способа получения заявляемой кристаллической формы раскрыты в описании настолько подробно, что его осуществление доступно специалисту в области химии.
Источники информации
1. Demadis К.D., Mantzaridis С., Raptis R.G., Mezei G. Metal-Organotetraphosphonate Inorganic-Organic Hybrids: Crystal Structure and Anticorrosion Effects of Zinc Hexamethylenediaminetetrakis-(methylenephosphonate) on Carbon Steels // Inorganic Chemistry, Vol.44, No.13 (2005). P.4469 -4471 (Выкопировка прилагается).
2. Demadis К.D., Katarachia S.D., Koutmos M. Crystal growth and characterization of zinc-(amino-tris-(methylenephosphonate)) organic-inorganic hybrid networks and their inhibiting effect on metallic corrosion // Inorganic Chemistry Communications, 8 (2005). P.254-258 (Выкопировка прилагается).
3. Патент РФ №2115631. Состав для ингибирования солеотложений и коррозии / Ковальчук А.П., Иванова Н.А. - МПК C02F 5/14, опубл. 20.07.1998.
Таблица 1
Параметры рентгеноструктурного эксперимента
Брутто-формула
C<sub>3</sub>N<sub>1</sub>O<sub>22</sub>Zn<sub>1</sub>P<sub>3</sub>Na<sub>4</sub>H<sub>32</sub>
Масса формульной единицы М, а.е м.
684,54
Температура Т, К
293±2
Сингония, пространственная группа
Триклинная, <maths num="3"><math display="block"><mrow><mi>P</mi><mover accent="true"><mn>1</mn><mo>¯</mo></mover></mrow></math><img file="00000002.tif" he="5" wi="7" img-content="undefined" img-format="tif" /></maths>
Число формульных единиц в ячейке
2
а, нм
1,12208±0,00002
b, нм
1,12666±0,00003
с, нм
1,23286±0,00003
α,<sup>0</sup>
108,455±0,002
β, °
97,168±0,002
γ, °
117,103±0,002
V, нм<sup>3</sup>
1,24751±0,00005
D<sub>x</sub>, г/см<sup>3</sup>
1,822
µ, мм<sup>-1</sup>
1,338
F(000)
704
Дифрактометр
Xcalibur, Sapphire III, Gemini S
Излучение
MoKα, λ=0,071073 нм
Монохроматор
Графитовый
Тип сканирования
ω
Область сбора данных по 6, град.
3,48-30,51
Интервалы индексов отражений
-16≤h≤16,-16≤k≤16 -17≤l≤17
Измерено отражений, всего/независимых/с I>2σ(I)/R<sub>Int</sub>
23537/7509/7211/0,014
Весовая схема
w=[σ<sup>2</sup>(F<sub>o</sub> <sup>2</sup>)+(0,0199P)<sup>2</sup>+0.2181P]<sup>-1</sup>, где P=(F<sub>o</sub> <sup>2</sup>+2F<sub>c</sub> <sup>2</sup>)/3
Число уточняемых параметров
436
GOOF
1,053
R-факторы по F<sup>2</sup>>2σ(F<sup>2</sup>)
R<sub>1</sub>=0,0153, wR<sub>1</sub>=0,0385
R-факторы по всем отражениям
R<sub>1</sub>=0,0163, wR<sub>1</sub>=0,0389
Остаточная электронная плотность (min/max), е/нм
-0,364·10<sup>-3</sup>/0,42·10<sup>-3</sup>
(Δ/σ)max/(Δ/σ)<sub>mean</sub>
0,001/0
Таблица 2
Относительные координаты атомов и эквивалентные U<sub>eq</sub> или изотропные U<sub>iso</sub> тепловые параметры
Атом
X
У
Z
U<sub>iso</sub>*/U<sub>eq</sub>, нм<sup>2</sup>
С1
0,03079(8)
0,12733(8)
0,37967(6)
0,0001412(12)
С2
-0,09911(8)
-0,12647(8)
0,22656(7)
0,0001429(12)
С3
0,15765(8)
0,00087(8)
0,31717(7)
0,0001548(13)
N1
0,03664(6)
0,01658(7)
0,27966(5)
0,0001227(11)
O1
-0,19928(6)
0,09975(7)
0,24740(6)
0,0002117(11)
O2
-0,02155(6)
0,34734(6)
0,42095(5)
0,0001945(11)
O3
0,03969(6)
0,25713(6)
0,23231(5)
0,0001835(11)
O4
-0,06794(6)
-0,11834(6)
0,02122(5)
0,0001716(10)
O5
-0,28668(6)
-0,34255(7)
0,01257(6)
0,0002319(12)
O6
-0,04790(7)
-0,31485(7)
0,06608(5)
0,0002089(11)
O7
0,36919(6)
0,29004(7)
0,42115(6)
0,0002220(12)
O8
0,42662(6)
0,10038(7)
0,31801(6)
0,0002161(12)
O9
0,27459(6)
0,15247(7)
0,19414(5)
0,0001984(11)
O10
0,17943(8)
-0,42185(8)
0,14777(6)
0,0002547(13)
O11
0,33373(7)
0,52459(8)
0,49121(6)
0,0002338(12)
O12
-0,63238(8)
-0,96306(9)
-0,00255(7)
0,0002920(14)
O13
-0,12575(7)
-0,68084(8)
0,08174(7)
0,0002648(13)
O14
0,34796(7)
0,76912(8)
0,76123(6)
0,0002523(13)
O15
-0,39197(9)
-0,84422(8)
-0,17093(7)
0,0003095(15)
O16
0,38435(8)
0,45255(8)
0,22739(7)
0,0002819(14)
O17
0,34688(8)
0,30904(9)
0,64349(7)
0,0003034(14)
O18
-0,20422(8)
-0,44862(9)
0,27655(8)
0,0003012(14)
O19
-0,42128(10)
-0,61133(10)
0,03980(9)
0,0003814(17)
O20
0,41507(8)
0,81139(10)
0,44576(8)
0,0003616(17)
O21
0,13063(9)
-0,31773(10)
0,39236(7)
0,0003751(18)
O22
0,63232(11)
0,92213(13)
0,34208(11)
0,000508(3)
Zn1
0,076873(9)
0,102436(9)
0,137490(7)
0,0001193(3)
P1
-0,044490(19)
0,21423(2)
0,317834(16)
0,0001265(4)
P2
-0,128964(19)
-0,23754(2)
0,070433(16)
0,0001238(4)
Р3
0,319451(19)
0,14643(2)
0,314710(17)
0,0001363(4)
Na1
-0,01648(4)
-0,41712(4)
0,19325(3)
0,0002441(7)
Na2
0,17155(4)
0,55034(4)
0,58577(4)
0,0002664(8)
Na3
0,24035(5)
0,52823(5)
0,31179(4)
0,0003183(9)
Na4
-0,38562(4)
-0,81509(4)
0,02624(4)
0,0002705(8)
H1
-0,1748(12)
-0,1066(13)
0,2225(10)
0,00020(3)*
H2
-0,0215(13)
0,0840(14)
0,4266(11)
0,00025(3)*
H3
0,1264(13)
0,2026(14)
0,4309(11)
0,00025(3)*
H4
-0,1032(13)
-0,1790(14)
0,2784(11)
0,00026(3)*
H5
0,1397(12)
-0,0893(13)
0,2585(11)
0,00022(3)*
H6
-0,6591(17)
-0,9236(18)
0,0493(15)
0,00044(4)*
H7
0,1654(14)
-0,0023(14)
0,3955(12)
0,00031(3)*
H8
-0,6908(19)
-0,9906(19)
-0,0643(16)
0,00050(4)*
H9
-0,0942(19)
-0,707(2)
0,1200(17)
0,00055(5)*
H10
0,212(2)
-0,260(2)
0,4147(16)
0,00053(5)*
H11
0,3753(16)
0,3801(18)
0,2329(14)
0,00043(4)*
Н12
0,3382(16)
0,4501(19)
0,4677(14)
0,00045(4)*
Н13
-0,3823(19)
-0,530(2)
0,0302(16)
0,00059(5)*
Н14
0,4150(17)
0,8077(16)
0,7416(13)
0,00036(4)*
Н15
0,4597(18)
0,8393(18)
0,5137(16)
0,00049(4)*
Н16
0,1589(16)
-0,4900(17)
0,0846(14)
0,00040(4)*
Н17
0,3591(16)
0,4233(17)
0,1535(15)
0,00042(4)*
Н18
0,3079(17)
0,8110(17)
0,7576(14)
0,00042(4)*
Н19
0,4122(17)
0,5846(18)
0,5192(14)
0,00040(4)*
Н20
0,1026(19)
-0,3125(19)
0,4500(17)
0,00053(5)*
Н21
-0,512(2)
-0,641(2)
0,0217(17)
0,00065(5)*
Н22
-0,0943(17)
-0,6889(17)
0,0246(15)
0,00044(4)*
Н23
-0,2306(17)
-0,3948(19)
0,3086(15)
0,00047(4)*
Н24
0,4676(18)
0,8522(19)
0,4143(15)
0,00049(4)*
Н25
0,2437(17)
-0,3471(18)
0,1469(14)
0,00043(4)*
Н26
0,3578(16)
0,3041(17)
0,5727(15)
0,00041(4)*
Н27
0,6843(18)
0,9731(19)
0,3167(15)
0,00047(4)*
Н28
-0,4627(19)
-0,8548(19)
-0,2087(16)
0,00054(5)*
Н29
-0,271(2)
-0,517(3)
0,222(2)
0,00081(7)*
НЗО
-0,3889(16)
-0,9159(19)
-0,2101(15)
0,00045(4)*
Н31
0,4197(18)
0,3748(18)
0,6880(15)
0,00043(4)*
Н32
0,649(2)
0,861(2)
0,3436(19)
0,00072(6)*
Таблица 3
Анизотропные тепловые параметры неводородных атомов, 10 нм
Атом
U<sub>11</sub>
U<sub>22</sub>
U<sub>33</sub>
U<sub>23</sub>
U<sub>13</sub>
U<sub>12</sub>
С1
0,159(3)
0,149(3)
0,112(3)
0,038(2)
0,043(2)
0,090(3)
С2
0,135(3)
0,116(3)
0,148(3)
0,050(2)
0,059(2)
0,045(2)
С3
0,152(3)
0,155(3)
0,179(3)
0,076(3)
0,043(3)
0,095(3)
N1
0,117(2)
0,111(2)
0,126(3)
0,034(2)
0,035(2)
0,061(2)
O1
0,154(2)
0,187(3)
0,232(3)
0,055(2)
0,007(2)
0,078(2)
O2
0,229(3)
0,170(2)
0,178(3)
0,027(2)
0,072(2)
0,129(2)
O3
0,258(3)
0,185(3)
0,195(3)
0,107(2)
0,130(2)
0,151(2)
O4
0,224(3)
0,123(2)
0,118(2)
0,0613(19)
0,036(2)
0,052(2)
O5
0,166(3)
0,176(3)
0,216(3)
0,056(2)
0,015(2)
0,017(2)
O6
0,303(3)
0,211(3)
0,199(3)
0,098(2)
0,112(2)
0,184(2)
O7
0,193(3)
0,161(3)
0,226(3)
0,014(2)
0,031(2)
0,082(2)
O8
0,173(3)
0,265(3)
0,241(3)
0,089(2)
0,058(2)
0,152(2)
O9
0,142(2)
0,291(3)
0,190(3)
0,134(2)
0,063(2)
0,111(2)
O10
0,281(3)
0,239(3)
0,231(3)
0,085(3)
0,103(3)
0,132(3)
O11
0,195(3)
0,201(3)
0,270(3)
0,071(2)
0,053(2)
0,101(3)
O12
0,244(3)
0,349(4)
0,240(3)
0,073(3)
0,065(3)
0,160(3)
O13
0,254(3)
0,303(3)
0,294(3)
0,165(3)
0,119(3)
0,156(3)
O14
0,213(3)
0,260(3)
0,304(3)
0,111(3)
0,100(3)
0.141(3)
O15
0,373(4)
0,249(3)
0,299(4)
0,086(3)
0,113(3)
0,175(3)
O16
0,304(3)
0,259(3)
0,231(3)
0,084(3)
0,060(3)
0,129(3)
O17
0,278(3)
0,326(4)
0,291(4)
0,131(3)
0,093(3)
0,148(3)
O18
0,292(3)
0,265(3)
0,345(4)
0,114(3)
0,137(3)
0,147(3)
O19
0,364(4)
0,331(4)
0,547(5)
0,244(4)
0,175(4)
0,210(3)
O20
0,256(3)
0,469(5)
0,324(4)
0,213(4)
0,072(3)
0,140(3)
O21
0,280(4)
0,456(5)
0,240(3)
0,081(3)
0,097(3)
0,121(3)
O22
0,485(5)
0,634(6)
0,858(8)
0,565(6)
0,458(5)
0,412(5)
Zn1
0,1254(4)
0,1243(4)
0,1032(4)
0,0441(3)
0,0354(3)
0,0648(3)
P1
0,1359(8)
0,1224(8)
0,1214(8)
0,0354(6)
0,0448(6)
0,0775(7)
P2
0,1410(8)
0,0950(7)
0,1151(8)
0,0453(6)
0,0360(6)
0,0476(6)
Р3
0,1128(8)
0,1494(8)
0,1373(8)
0,0452(6)
0,0281(6)
0,0749(7)
Na1
0,2794(18)
0,2906(18)
0,2503(17)
0,1526(15)
0,1104(14)
0,1844(15)
Na2
0,2505(17)
0,2289(17)
0,2833(18)
0,0573(14)
0,0723(14)
0,1351(15)(
Na3
0,397(2)
0,418(2)
0,2546(19)
0,1668(17)
0,1154(16)
0,2817(19)
Na4
0,2590(18)
0,2510(18)
0,2710(18)
0,1061(15)
0,0941(14)
0,1115(15)
Таблица 4
Координационная сфера атома цинка (см. фиг.2)
Связь
Расстояние, нм
Связи
Угол, градусы
N1-Zn1
0,22548±0,00007
N1-Zn1-O4*
163,29±0,03
O3-Zn1
0,20184±0,00007
N1-Zn1-O9
87,11±0,03
O4-Zn1
0,20876±0,00007
N1-Zn1-O4
82,50±0,03
O9-Zn1
0,19882±0,00007
N1-Zn1-O3
86,57±0,03
O4*-Zn1
0,20151±0,00006
O3-Zn1-O4*
102,68±0,03
O3-Zn1-O9
114,49±0,03
O3-Zn1-O4
128,82±0,03
O4-Zn1-O4*
80,86±0,03
O4-Zn1-O9
114,66±0,03
O9-Zn1-O4*
101,27±0,03
Таблица 5
Теоретические межплоскостные расстояния заявляемой кристаллической формы тетранатрия нитрилотрисметиленфосфонатоцинката и экспериментальные межплоскостные расстояния для полученного соединения
Эксперимент
Теоретический расчет
29, градусы
d, нм
d, нм
Кристаллографические индексы
h
k
1
9,97
1,114
1,109
0
0
1
11,45
0,948
0,947
1
0
0
11,98
0,928
0,919
0
1
-1
12,21
0,909
0,909
0
1
0
12,76
0,871
0,870
1
0
-1
14,25
0,780
0,770
1
-1
1
18,44
0,601
0,599
0
1
-2
18,78
0,593
0,591
0
1
1
18,98
0,587
0,586
1
1
-1
19,69
0,566
0,563
1
0
-2
19,94
0,558
0,557
2
-1
0
20,03
0,556
0,554
0
0
2
20,96
0,532
0,534
1
-2
0
21,27
0,524
0,522
2
-1
-1
22,02
0,507
0,507
1
л
2
22,18
0,503
0,501
0
2
-1
23,36
0,478
0,476
2
-1
1
24,28
0,460
0,458
2
-2
1
25,68
0,436
0,435
2
0
-2
25,91
0,432
0,430
1
9
-1
26,50
0,422
0,419
2
-2
-1
28,49
0,393
0,393
2
0
1
28,78
0,389
0,389
1
0
-3
29,36
0,382
0,381
2
1
-1
29,85
0,376
0,376
1
2
-2
30,29
0,370
0,369
0
2
1
30,77
0,365
0,364
2
-3
1
32,11
0,350
0,349
3
-2
-1
32,40
0,347
0,346
1
-3
0
33,91
0,332
0,331
0
3
-2
35,69
0,316
0,316
3
0
0
36,19
0,311
0,311
2
-2
3
36,50
0,309
0,308
3
-2
-2
36,78
0,307
0,306
0
3
-3
37,30
0,303
0,303
0
3
0
37,61
0,300
0,302
2
1
1
38,75
0,292
0,292
1
0
-4
39,55
0,286
0,286
1
-2
4
40,52
0,279
0,279
2
2
-3
40,91
0,277
0,277
3
1
л
41,40
0,274
0,274
1
-4
2
41,86
0,271
0,271
1
-4
1
42,48
0,267
0,268
2
-3
-2
42,75
0,266
0,267
4
-3
0
43,56
0,261
0,261
1
-4
3
43,76
0,260
0,260
3
-4
0
44,88
0,254
0,253
2
-2
4
46,66
0,244
0,244
0
2
-5
48,02
0,238
0,239
4
-4
1
48,14
0,237
0,237
4
0
0
48,61
0,235
0,234
2
1
-5
48,71
0,234
0,233
3
1
1 -
49,08
0,233
0,233
1
0
-5
49,34
0,232
0,231
2
0
-5
Таблица 6
Частоты собственных колебаний полученного соединения, измеренные по спектру комбинационного рассеяния (фиг.4) и частоты собственных колебаний, рассчитанные для заявляемой кристаллической формы
Частота, см<sup>-1</sup>
Отнесение
Измерение
Расчет
100…300
100…300
Твист-колебания внешней координационной сферы
334…400
307…418
8-колебания O-Р-O
478
465
δ-колебания Zn-O-Р
571
500…590
δ-колебания (Zn) O-Р-О
620…700
620…700
Колебания внешней координационной сферы
761
720…778
δ-колебания N-C-P
846
824
Колебания внешней координационной сферы
878
882…895
δ-колебания Zn-O-P
918
920
Колебания внешней координационной сферы
1003
999…1002
Симметричные твист-колебания циклов Zn-N-C-P-O(Zn)
1080…1160
1080…1160
Комбинационные моды внешней координационной сферы и циклов Zn-N-C-P-O(Zn)
1184
1176
Твист-колебания цикла Zn-O-Zn-O(Zn)
1243
1230…1235
ν-колебания (O<sub>3</sub>)Zn-N(C<sub>3</sub>)
1399
1393
Плоские колебания цикла Zn-O-Zn-O(Zn)
1435
1427…1428
Антисимметричные твист-колебания циклов Zn-N-C-P-O(Zn)
2824
2802…2830
H<sub>2</sub>O…Na(O-P)
2827…2988
2911…3022
H<sub>2</sub>O…Na(nH<sub>2</sub>O)
3200…3500
3200…3500
H<sub>2</sub>O…H<sub>2</sub>O